(57)【特許請求の範囲】
【請求項１】
釣りに用いられる釣り用部品であって、
アルミニウム合金製の部品本体と、
前記部品本体の表層側に形成され、アルマイト処理により形成された複数の微細孔と、前記微細孔に酢酸ニッケル封孔処理により形成された酢酸ニッケル封孔処理層と、前記酢酸ニッケル封孔処理層上にクロム酸アンモン封孔処理により形成されたクロム酸アンモン封孔処理層とを有する表面処理膜層と、
を備えた釣り用部品。
【請求項２】
前記微細孔は染料による染色処理が施されている、請求項１に記載の釣り用部品。
【請求項３】
前記表面処理膜層は、前記酢酸ニッケル封孔処理層及び前記クロム酸アンモン封孔処理層の膜厚に対する前記酢酸ニッケル封孔処理層の膜厚の割合が５０％以上９５％以下、かつ前記クロム酸アンモン封孔処理層の膜厚の割合が５％以上５０％以下になるように形成されている、請求項１又は２に記載の釣り用部品。
【請求項４】
前記表面処理膜層の表層側には印刷層が形成されている、請求項１から３のいずれかに記載の釣り用部品。
【請求項５】
前記部品本体は釣り用リールのリール本体に使用される、請求項１から４のいずれかに記載の釣り用部品。
【請求項６】
前記部品本体は釣り用リールのスプールに使用される、請求項１から４のいずれかに記載の釣り用部品。
【請求項７】
前記部品本体は釣竿のリールシートに使用される、請求項１から４のいずれかに記載の釣り用部品。
【発明の詳細な説明】
【０００１】
【発明の属する技術分野】
本発明は、釣り用部品、特に、アルミニウム合金製の釣り用部品に関する。
【０００２】
【従来の技術】
屋外で使用されることが多い自転車や釣り用品などに使用される部品、特にアルミニウム合金製の部品には、表面にアルマイトが形成されることが多い。アルマイトは、アルミニウム合金を陽極酸化処理して形成される表面処理膜層であり、微細孔を閉塞するため酢酸ニッケル封孔処理等の封孔処理が施されている。このようなアルマイトを部品本体の表面に形成すると、アルミニウム合金製の部品本体が腐食雰囲気に直接曝されなくなり、耐食性を向上させることができる。
【０００３】
【発明が解決しようとする課題】
前記従来のアルミニウム合金製の釣り用部品では、アルマイトに酢酸ニッケル封孔処理が施されている。この場合、酢酸ニッケル封孔処理層は無色透明であるので、アルミニウム合金特有の光輝性及び金属光を発揮することができるが、一般的に、耐食性及び耐アルカリ性が芳しくない。特に、オキアミ等の釣り餌が付着しやすい釣り用部品では、付着した釣り餌の蛋白質が分解しアンモニア等のアルカリ性物質が発生することがある。この発生したアルカリ性物質により酢酸ニッケル封孔処理層が侵され、釣り用部品の耐食性が損なわれるおそれが生じる。
【０００４】
そこで、釣り用部品の耐食性をさらに向上させるために、アルマイト上に封孔処理としてクロム酸アンモン封孔処理を施すことが考えられる。このように、クロム酸をアルマイトの微細孔に封孔することにより、耐食性を確実に向上できる。
【０００５】
しかし、クロム酸アンモンはクロム特有の黄色を呈することから、アルマイト自身の色や染色されたアルマイトの色に影響を及ぼすことがある。また、クロム酸アンモンは弱酸性の特性を示すことから、封孔処理の前に染料による染色処理を施した場合、クロム酸アンモンによって染料が飛ばされてしまうおそれが生じる。したがって、このようにクロム酸アンモン封孔処理を施すと、アルマイト自身の色や染色されたアルマイトの色を十分に発揮できず、意匠性の低下を招くおそれが生じる。
【０００６】
本発明の課題は、アルミニウム合金製の釣り用部品において、意匠性を維持しながら、耐食性を向上させることにある。
【０００７】
【課題を解決するための手段】
発明１に係る釣り用部品は、釣りに用いられる釣り用部品であって、アルミニウム合金製の部品本体と、部品本体の表層側に形成されアルマイト処理により形成された複数の微細孔と微細孔に酢酸ニッケル封孔処理により形成された酢酸ニッケル封孔処理層と酢酸ニッケル封孔処理層上にクロム酸アンモン封孔処理により形成されたクロム酸アンモン封孔処理層とを有する表面処理膜層とを備えている。
【０００８】
この釣り用部品では、アルミニウム合金製の部品本体上にアルマイトが形成されており、アルマイトの表面に開口する複数の微細孔が形成されている。これらの微細孔には、酢酸ニッケル封孔処理及びクロム酸アンモン封孔処理がこの順に施されている。ここでは、クロム酸アンモン封孔処理層の下に酢酸ニッケル封孔処理層が形成されているので、クロム酸アンモンのアルマイトへの影響を抑えることができる。したがって、意匠性を維持しながら、クロム酸アンモン封孔処理により耐食性を向上させることができる。
【０００９】
発明２に係る釣り用部品は、発明１の釣り用部品において、微細孔は染料による染色処理が施されている。この場合、アルマイトの微細孔が染色され、その微細孔に酢酸ニッケル封孔処理層が形成される。このため、クロム酸アンモン封孔処理層が染色されたアルマイトに影響しにくくなるので、意匠性を向上できる。
【００１０】
発明３に係る釣り用部品は、発明１又は２の釣り用部品において、表面処理膜層は、酢酸ニッケル封孔処理層及びクロム酸アンモン封孔処理層の膜厚に対する酢酸ニッケル封孔処理層の膜厚の割合が５０％以上９５％以下、かつクロム酸アンモン封孔処理層の膜厚の割合が５％以上５０％以下になるように形成されている。この場合、酢酸ニッケル封孔処理の膜厚の割合がクロム酸アンモン封孔処理の膜厚の割合よりも大きいので、クロム酸アンモンによるアルマイトへの影響を減らすことができる。また、クロム酸特有の黄色を少なくすることができるので、アルマイトの色を十分に発揮できる。
【００１１】
発明４に係る釣り用部品は、発明１から３のいずれかの釣り用部品において、表面処理膜層の表層側には印刷層が形成されている。この場合、クロム酸アンモン封孔処理を施した後にインク等の印刷層を形成する。ここでは、クロム酸アンモン封孔処理層と印刷層との密着力が比較的強力であるので、印刷層の密着性が向上する。
【００１２】
発明５に係る釣り用部品は、発明１から４のいずれかの釣り用部品において、部品本体は釣り用リールのリール本体に使用される。この場合、屋外の腐食雰囲気で使用されることが多い釣り用リールのリール本体の意匠性を維持しながら、耐食性を向上できる。
【００１３】
発明６に係る釣り用部品は、発明１から４のいずれかの釣り用部品において、部品本体は釣り用リールのスプールに使用される。この場合、屋外の腐食雰囲気で使用されることが多い釣り用リールのスプールの意匠性を維持しながら、耐食性を向上できる。
【００１４】
発明７に係る釣り用部品は、発明１から４のいずれかの釣り用部品において、部品本体は釣竿のリールシートに使用される。この場合、屋外の腐食雰囲気で使用されることが多い釣竿のリールシートの意匠性を維持しながら、耐食性を向上できる。
【００１５】
【発明の実施の形態】
本発明の一実施形態を採用した両軸受リールは、図１及び図２に示すように、ベイトキャスト用のロープロフィール型のリールである。この両軸受リールは、釣竿ＲＤに装着されるアルミニウム合金製のリール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００１６】
リール本体１は、図１及び図２に示すように、フレーム５と、フレーム５の両側方に装着された側カバー６と、フレーム５の前方を覆う前カバー７と、上部を覆うサムレスト８と、フレーム５の下方に連結され釣竿ＲＤのリールシートＲＳ（図２参照）に装着される竿取付脚９（図２参照）とを有している。リール本体１を構成する各部材、スプール４及びリールシートＲＳは、アルミニウム合金製であり、各部材の表面には各種の表面処理が施されている。
【００１７】
次に、リール本体１、スプール４及びリールシートＲＳの表面構造について説明する。
【００１８】
図３に示すように、各部材のアルミニウム合金製の部品本体１０表面には、アルマイト処理による表面処理膜層１１が形成されている。表面処理膜層１１には複数の微細孔１２が形成される。微細孔１２には、染料による染色処理が施され、酢酸ニッケル封孔処理による酢酸ニッケル封孔処理層１３と、クロム酸アンモン封孔処理によるクロム酸アンモン封孔処理層１４とが順に形成されて封孔されている。
【００１９】
表面処理膜層１１は、陽極酸化処理（アルマイト処理）により形成される酸化膜（アルマイト）であって、アルミニウム合金製の部品本体１０を陽極にして硫酸等の電解質溶液中で電解すると、陽極に発生する酸素のために酸化膜が形成される。表面処理膜層１１は、脱脂、エッチング、中和等の前処理と、電解処理等の陽極酸化処理と、酢酸ニッケル封孔処理、クロム酸アンモン封孔処理等の後処理との３つの工程により形成される。
【００２０】
表面処理膜層１１は、多孔質層のアルマイトであって、前述のように複数の微細孔１２が形成され、染料による染色処理が施されている。これらの微細孔１２を閉塞するために、表面処理膜層１１の表面に、酢酸ニッケル封孔処理、クロム酸アンモン封孔処理が順に施される。このような処理によって、微細孔１２には、酢酸ニッケル封孔処理層１３、クロム酸アンモン封孔処理層１４が順に形成される。
【００２１】
以上の表面処理においては、酢酸ニッケル封孔処理層１３及びクロム酸アンモン封孔処理層１４の膜厚に対する酢酸ニッケル封孔処理層１３の膜厚の割合が５０％以上９５％以下に、かつクロム酸アンモン封孔処理層１４の膜厚の割合が５％以上５０％以下になるように、処理時間等が制御されている。ここでは、酢酸ニッケル封孔処理層１３の膜厚がクロム酸アンモン封孔処理層１４の膜厚より大きくなるように形成されている。
【００２２】
このようなリール本体１、スプール４及びリールシートＲＳを構成するアルミニウム合金製の各部材の表面構造では、表面処理膜層１１の表面に生じている多数の染料による染色処理が施された微細孔１２に、酢酸ニッケル封孔処理層１３、クロム酸アンモン封孔処理層１４が順に形成されている。すなわち、クロム酸アンモン封孔処理層１４の下に酢酸ニッケル封孔処理層１３が形成されているので、クロム酸アンモンの影響を抑えることができる。したがって、意匠性を維持しつつ、クロム酸アンモン封孔処理層１４により耐食性を向上できる。
【００２３】
〔他の実施形態〕
（ａ）  本発明に係る釣り用部品は、両軸受リールのリール本体や釣竿のリールシートを例にあげて説明したが、これらに限定されるものではなく、他の全てのアルミニウム合金製の釣り用品に本発明を適用できる。
【００２４】
（ｂ）  前記実施形態では、酢酸ニッケル封孔処理層１３及びクロム酸アンモン封孔処理層１４の膜厚に対する酢酸ニッケル封孔処理層１３の膜厚の割合が５０％以上９５％以下に、かつクロム酸アンモン封孔処理層１４の膜厚の割合が５％以上５０％以下になるように形成されていたが、これらの膜厚の割合に限定されるものではない。
【００２５】
（ｃ）  図４に示すように、表面処理膜層１１上にインク等の印刷層１５を形成してもよい。ここでは、表面処理膜層１１のクロム酸アンモン封孔処理層１４により、印刷層１５の密着性が向上する。
【００２６】
【発明の効果】
本発明によれば、アルミニウム合金製の釣り用部品において、アルマイトの微細孔にはクロム酸アンモン封孔処理層の下に酢酸ニッケル封孔処理層が形成されているので、意匠性を維持しながら、クロム酸アンモン封孔処理により耐食性を向上させることができる。
【図面の簡単な説明】
【図１】  本発明の一実施形態を採用した両軸受リールの平面図。
【図２】  前記両軸受リールの断面平面図。
【図３】  リール本体の断面拡大模式図。
【図４】  他の実施形態の図３に相当する図。
【符号の説明】
１  リール本体
４  スプール
１０  部品本体
１１  表面処理膜層
１２  微細孔
１３  酢酸ニッケル封孔処理層
１４  クロム酸アンモン封孔処理層
１５  印刷層
ＲＤ  釣竿
ＲＳ  リールシート
【図１】
0003825307.tif 000002
【図２】
0003825307.tif 000003
【図３】
0003825307.tif 000004
【図４】
0003825307.tif 000005